(57)【要約】【課題】耐光性、耐ＮＯｘ性、耐塩素性等が改善された安定化したポリウレタン弾性繊維を提供する。【解決手段】ポリウレタン重合体と、一般式（Ｉ）で示される１,１,１’,１’−テトラメチレン−４,４’−ジセミカルバジド系化合物とを含有することを特徴とするポリウレタン弾性繊維。【化１】2004190198.tif 000008（式中Ｘは炭素数１〜１８の２価の炭化水素基を表す）【選択図】  なし【特許請求の範囲】
【請求項１】
ポリウレタン重合体と、下記一般式（Ｉ）で示される１,１,１’,１’−テトラメチレン−４,４’−ジセミカルバジド系化合物とを含有することを特徴とするポリウレタン弾性繊維。
【化１】
2004190198.tif 000007
（式中Ｘは炭素数１〜１８の２価の炭化水素基を表す）
【請求項２】
一般式（Ｉ）中のＸで表される２価の炭化水素基が、アルキレン基、アリーレン基、シクロアルキレン基、アルキレンとアリーレンを有する基又はアルキレンとシクロアルキレンを有する基であることを特徴とする請求項１に記載のポリウレタン弾性繊維。
【請求項３】
一般式（Ｉ）で示される１,１,１’,１’−テトラメチレン−４,４’−ジセミカルバジド系化合物をポリウレタン重合体１００重量部に対して０．１〜５重量部含有することを特徴とする請求項１又は２に記載のポリウレタン弾性繊維。
【請求項４】
更に、ベンゾトリアゾール系紫外線吸収剤、ヒンダードアミン系光安定剤、及びヒンダードフェノール系酸化防止剤を含有することを特徴とする請求項１〜３のいずれか一項に記載のポリウレタン弾性繊維。
【発明の詳細な説明】
【０００１】
【発明の属する技術分野】
本発明は、ポリウレタン弾性繊維に関し、詳しくは耐光性、耐ＮＯｘ性、耐塩素性に優れたポリウレタン弾性繊維に関する。
【０００２】
【従来の技術】
ポリウレタン及びポリウレタンウレアは、ポリイソシアネート、ポリヒドロキシ化合物および多官能性水素化合物を原料として得られた重合体であり、弾力性のある優れた物性を有しているため、繊維、フィルム、フォーム、皮革、塗料、接着剤などの多くの分野で使用されている。
【０００３】
しかしながら、ポリウレタン及びポリウレタンウレアは、耐光性、耐ＮＯｘ性、耐塩素性が問題であり、特に繊維を目的として製造される場合においては、衣料に供される等の日常の使用により変着色、劣化しやすいことが知られている。
【０００４】
そのため、酸化防止剤、光安定剤などの安定剤の使用は避けられず、多くの安定剤やその組み合わせが提案されている（例えば、特許文献１〜４参照）。
【０００５】
さらにポリウレタン及びポリウレタンウレアはその変着色問題を解決するため、酸化防止剤、光安定剤を組み合わせて含有させる方法に加えて、特に変色防止効果の高い１,１,１’,１’−テトラアルキル−４,４’−ジセミカルバジド系化合物を含有させる方法が知られている。
【０００６】
例えば、１,１,１’,１’−テトラアルキル−４,４’−ジセミカルバジド系化合物として、１,１,１’,１’−テトラメチル−４,４’−（ヘキサメチレン）ジセミカルバジドや１,１,１’,１’−テトラメチル−４,４’−（メチレンジ−１、４−フェニレン）ジセミカルバジド等のジアルキルアミノ基を有する化合物を含有させる方法が知られている。（例えば、特許文献５、６参照）。
【０００７】
しかしながら、従来知られている方法では、ポリウレタン及びポリウレタンウレアの耐光性、耐ＮＯｘ性、耐塩素性等を十分満足しておらず、特に上記ジアルキルアミノ基を有する１,１,１’,１’−テトラアルキル−４,４’−ジセミカルバジド系化合物を含有させたポリウレタン及びポリウレタンウレアであっても、耐光性、耐ＮＯｘ性、耐塩素性等において十分満足し得るものとはいえず、改良の余地があった。
【０００８】
【特許文献１】
特許２６２５５０８号明細書
【特許文献２】
特開昭４６−２７８７４号公報
【特許文献３】
特公平６−３５５３８号公報
【特許文献４】
特開平１０−２０４２８４号公報
【特許文献５】
特公昭６２−６１６１２号公報
【特許文献６】
特許第２６２５５０８号明細書
【０００９】
【発明が解決しようとする課題】
そこで本発明は、耐光性、耐ＮＯｘ性、耐塩素性等が改善された安定化したポリウレタン弾性繊維を提供することを課題とする。
【００１０】
【課題を解決するための手段】
本発明者らは、上記課題を解決するために研究を重ねた結果、ジアルキルアミノ基を有する１,１,１’,１’−テトラアルキル−４,４’−ジセミカルバジド系化合物の代わりにピロリジン基を有する１,１,１’,１’−テトラメチレン−４,４’−ジセミカルバジド系化合物をポリウレタン重合体に含有させることにより、上記課題が解決されることを見出し、本発明を完成した。
【００１１】
すなわち本発明は、以下のとおりである。
（１）  ポリウレタン重合体と、下記一般式（Ｉ）で示される１,１,１’,１’−テトラメチレン−４,４’−ジセミカルバジド系化合物とを含有することを特徴とするポリウレタン弾性繊維。
【００１２】
【化２】
2004190198.tif 000002
（式中Ｘは炭素数１〜１８の２価の炭化水素基を表す）
（２）  一般式（Ｉ）中のＸで表される２価の炭化水素基が、アルキレン基、アリーレン基、シクロアルキレン基、アルキレンとアリーレンを有する基又はアルキレンとシクロアルキレンを有する基であることを特徴とする（１）に記載のポリウレタン弾性繊維。
（３）  一般式（Ｉ）で示される１,１,１’,１’−テトラメチレン−４,４’−ジセミカルバジド系化合物をポリウレタン重合体１００重量部に対して０．１〜５重量部含有することを特徴とする（１）又は（２）に記載のポリウレタン弾性繊維。
（４）  更に、ベンゾトリアゾール系紫外線吸収剤、ヒンダードアミン系光安定剤、及びヒンダードフェノール系酸化防止剤を含有することを特徴とする（１）〜（３）のいずれかに記載のポリウレタン弾性繊維。
【００１３】
【発明の実施の形態】
以下、本発明を詳細に説明する。
【００１４】
本発明のポリウレタン弾性繊維は、少なくともポリウレタン重合体と上記一般式（Ｉ）で示される１,１,１’,１’−テトラメチレン−４,４’−ジセミカルバジド系化合物（以下、「本発明の化合物」ともいう）とを必須成分として含有する。
【００１５】
ここで、ポリウレタン重合体とは、ウレタン結合を有している高分子重合体であればよく、ポリウレタン重合体、ポリウレタンウレア重合体等をいう。
【００１６】
本発明のポリウレタン重合体は、一般に知られている製造方法により得ることができる。例えば、本発明のポリウレタン重合体を得る方法として、有機ジイソシアナートと実質的に線状の高分子ジオールとで調整されたイソシアナート末端のプレポリマーに、多官能性活性水素原子を有する鎖伸長剤および必要に応じて単官能性活性水素原子を有する末端封鎖剤を反応せしめて製造する方法等が挙げられる。
【００１７】
ここで、ポリウレタン重合体の製造原料である、上記高分子ジオールとしては、末端にヒドロキシル基をもつ数平均分子量４００〜５０００の線状高分子体が挙げられる。例えば、ポリオキシエチレングリコール、ポリオキシプロピレングリコール、ポリオキシテトラメチレングリコール、ポリオキシペンタメチレングリコール、炭素数１〜８の直鎖状またはランダム状にエーテル結合している共重合ポリアルキレンジオール等のポリエーテルジオール；コハク酸、マロン酸、グルタール酸、アジピン酸、セバチン酸、マレイン酸、イタコン酸、アゼライン酸等の二塩基酸の一種または二種以上とエチレングリコール、プロピレングリコール、ヘキサメチレングリコール、ジエチレングリコール、１，３−ブタンジオール、１，４−ブタンジオール、１，６ヘキサンジオール、１，３−ジメチロールシクロヘキサン、１，４−ジメチロールシクロへキサン等のグリコール類の一種または二種以上とから得られたポリエステルジオール；ポリエーテルエステルジオール、ポリ−ε−カプロラクトンジオール、ポリバレロラクトンジオール等のポリラクトンジオール、ポリカーボネートジオール、シリコーンジオール等を挙げることができる。
【００１８】
また、ポリウレタン重合体の製造原料である、上記有機ジイソシアナートとしては、脂肪族、脂環族、芳香族のジイソシアナートの中で、反応条件下で溶解または液状を示すものすべて適用できる。例えば、２，４−トリレンジイソシアナート（ＴＤＩ）、４,４’−ジフェニルメタンジイソシアナート（ＭＤＩ）、ヘキサメチレンジイソシアナート（ＨＤＩ）、１，４−フェニレンジイソシアナート、１，４−シクロヘキサンジイソシアナート、４，４’−ジシクロヘキシルメタンジイソシアナート（ＨＭＤＩ）、ナフタレンジイソシアナート、キシリレンジイソシアナート（ＸＤＩ）等が使用される。中でも好ましくは、ＴＤＩ、ＭＤＩ、ＨＤＩ、ＨＭＤＩ、ＸＤＩ等が挙げられる。
【００１９】
また、ポリウレタン重合体の製造原料である、上記多官能性活性水素原子を有する鎖伸長剤としては、例えば、エチレンジアミン、ブタンジアミン、プロピレンジアミン、ヘキサメチレンジアミン、キシリレンジアミン、４，４−ジアミノジフェニルメタン、ヒドラジンの如きジアミン；例えばエチレングリコール、１，４−ブタンジオール、１，６ヘキサンジオールの如きジオール類；水；ジヒドラジド、カルボジヒドラジド、β−アミノプロピオン酸ヒドラジドの如きヒドラジド類等の多官能性活性水素化合物が挙げられる。
【００２０】
また、必要に応じて加えられる、上記末端封鎖剤としては、イソプロピルアミン、ｎ−ブチルアミン、ｔ−ブチルアミン、２−エチルヘキシルアミン等のモノアルキルアミン又は、ジエチルアミン、ジイソプロピルアミン、ジ−ｎ−ブチルアミン、ジ−ｔ−ブチルアミン、ジ−イソブチルアミン、ジ−２−エチルヘキシルアミン等のジアルキルアミンが挙げられる。
【００２１】
ところで、ポリウレタン重合反応の際には、必要に応じ不活性溶媒が使用される。この不活性溶媒としては、Ｎ，Ｎ−ジメチルフォルムアミド、Ｎ，Ｎ−ジメチルアセトアミド、Ｎ，Ｎ，Ｎ’，Ｎ’−テトラメチル尿素、Ｎ−メチルピロリドン、ジメチルスルフォキシド等の極性溶媒が挙げられる。
【００２２】
本発明は、上記のようにして得られるポリウレタン重合体に、上記一般式（Ｉ）で示される本発明の化合物を配合させる。
【００２３】
かかる一般式（Ｉ）におけるＸは、炭素数１〜１８の２価の炭化水素基を表す。具体的には、例えば、アルキレン基、アリーレン基、シクロアルキレン基、アルキレンとアリーレンを有する基又はアルキレンとシクロアルキレンを有する基等が挙げられる。
【００２４】
ここで、アルキレン基としては、メチレン、ジメチレン、トリメチレン、テトラメチレン、ペンタメチレン、ヘキサメチレン、ヘプタメチレンメチレン、オクタメチレン等の基が挙げられ、アリーレン基としては、１，２−、１，３−、１，４−フェニレン、ナフチレン等の基が挙げられ、シクロアルキレン基としては、１，２−、１，３−、１，４−シクロへキシレン等の基が挙げられる。
【００２５】
上記一般式（Ｉ）で示される本発明の化合物の具体例としては、１,１,１’,１’−ジテトラメチレン−４,４’−（１，３−シクロへキシレン−１，３−ジメチレン）ジセミカルバジド、１,１,１’,１’−ジテトラメチレン−４,４’−（メチレンジ−１，４−シクロへキシレン）ジセミカルバジド、１,１,１’,１’−ジテトラメチレン−４,４’−（メチレンジ−１，４−フェニレン）ジセミカルバジド、１,１,１’,１’−ジテトラメチレン−４,４’−（２，５（２，６）−ビシクロ［２，２，１］へプチレン−２，５（２，６）−ジメチレン）ジセミカルバジド、１,１,１’,１’−ジテトラメチレン−４,４’−（３−メチレン−３，５、５−トリメチル−１，３−シクロへキシレン）ジセミカルバジド、１,１,１’,１’−ジテトラメチレン−４,４’−（１，３−フェニレン−１，３−ジメチレン）ジセミカルバジド、１,１,１’,１’−ジテトラメチレン−４,４’−ヘキサメチレンジセミカルバジド等が挙げられる。
【００２６】
本発明は、ポリウレタン重合体に、上記一般式（Ｉ）で示される本発明の化合物を本発明の効果を発揮するに有効な量配合させる。
【００２７】
尚、本発明の化合物は、１種で含有させてもよいし、これらの中から選ばれる２種以上の化合物を組み合わせて含有させてもよい。
【００２８】
ポリウレタン重合体と、上記一般式（Ｉ）で示される本発明の化合物との好ましい配合比は、ポリウレタン重合体１００重量部に対し、本発明の化合物は０．１〜５重量部である。
【００２９】
本発明のポリウレタン弾性繊維は、上記のようにして得られたポリウレタン重合体を溶融紡糸、乾式紡糸、湿式紡糸等の各紡糸方法を利用することにより紡糸して製造することができる。
【００３０】
本発明の化合物をポリウレタン重合体に配合させる方法としては、特に制限はなく、ポリウレタン弾性繊維の製造工程の任意の段階で配合させることができる。例えば、ポリウレタン重合終了後成形段階の前に直接ポリウレタン重合体に添加してもよい。又はポリウレタン重合体の原料に本発明の化合物を加えておいてもよい。また、ポリウレタンの重合体を製造する過程で溶媒を使用する場合には、溶媒の方に本発明の化合物を分散もしくは溶解させて加えておくこともできる。
【００３１】
また、本発明のポリウレタン弾性繊維においては、上記必須成分の他に、通常ポリウレタン重合体組成物に使用される他の任意成分を含有させることができる。
【００３２】
このような任意成分としては、例えば、ベンゾフェノン系化合物、ベンゾトリアゾール系化合物等の紫外線吸収剤、ヒンダードフェノール系化合物、ホスファイト系化合物、チオエーテル系化合物等の酸化防止剤、ヒンダードアミン系化合物等の光安定剤、酸化チタン、硫酸バリウム、酸化マグネシウム、珪酸マグネシウム、珪酸カルシウム、酸化亜鉛、ハイドロタルサイト等のような無機微粒子、ステアリン酸マグネシウム、ステアリン酸カルシウム、ポリテトラフルオロエチレン、オルガノシロキサン等の粘着防止剤、顔料、光沢剤、染色増強剤、ガス変色防止剤、充填剤、難燃剤、帯電防止剤、表面処理剤、つや消し剤、防カビ剤、軟化剤等が挙げられる。
【００３３】
ここで、上記紫外線吸収剤の具体例としては、以下のものを挙げることができる。２−（３−ｔ−ブチル−２−ヒドロキシ−５−メチルフェニル）−５−クロロベンゾトリアゾール、２−（３、５−ジ−ｔ−ブチル−２−ヒドロキシフェニル）ベンゾトリアゾール、２−（２−ヒドロキシ−５−メチルフェニル）ベンゾトリアゾール、２−（２−ヒドロキシ−５−ｔ−オクチルフェニル）ベンゾトリアゾール、２−（３、５−ジ−ｔ−アミル−２−ヒドロキシフェニル）ベンゾトリアゾ−ル、２−［２−ヒドロキシ−３，５−ビス（α、α−ジメチルベンジル）フェニル］ベンゾトリアゾール、２−（２−ヒドロキシ−オクトキシフェニル）ベンゾトリアゾ−ル、２−［２−ヒドロキシ−３，５−ビス（α、α−ジメチルベンジル）フェニル］−２Ｈ−ベンゾトリアゾール、２−（３、５−ジ−ｔ−ブチル−２−ヒドロキシフェニル）−５−クロロベンゾトリアゾールなどのベンゾトリアゾール化合物、２−ヒドロキシ−４−オクトキシベンゾフェノン、２−ヒドロキシ−４−メトキシベンゾフェノン、２，４−ジヒドロキシベンゾフェノン、２,２’,４,４’−テトラヒドロキシベンゾフェノンなどのベンゾフェノン化合物、２，４−ジ−ｔ−ブチルフェニル３，５−ジ−ｔ−ブチル−４−ヒドロキシベンゾエート、ｎ−ヘキサデシル３，５−ジ−ｔ−ブチル−４−ヒドロキシベンゾエート等のベンゾエート化合物が挙げられる。中でも、ベンゾトリアゾール系紫外線吸収剤が好ましい。
【００３４】
また、上記ヒンダードアミン系光安定剤の具体例としては、以下のものを挙げることができる。ビス（２，２，６，６−テトラメチル−４−ピぺリジル）セバケート、ビス（１，２，２，６，６−ペンタメチル−４−ピペリジル）セバケート、２−メチル−２−（２，２，６，６−テトラメチル−４−ピペリジル）アミノ−Ｎ−（２，２，６，６−テトラメチル−４−ピペリジル）プロピオンアミド、ビス（１，２，２，６，６−ペンタメチル−４−ピペリジル）２−（３，５−ジ−ｔ−ブチル−４−ヒドロキシベンジル）−２−ｎ−ブチルマロネート、テトラキス（２，２，６，６−テトラメチル−４−ピペリジル）１，２，３，４−ブタンテトラカルボキシレート、ビス（１，２，２，６，６−ペンタメチル−４−ピペリジル）セバケート及びメチル１,２,２,６,６−ペンタメチル−４−ピペリジルセバケート、デカン二酸ビス（２,２,６,６−テトラメチル−１（オクチルオキシ）−４−ピペリジニル）エステル、１,１−ジメチルエチルヒドロぺルオキシドとオクタンの反応生成物、Ｎ,Ｎ’,Ｎ’’,Ｎ’’’−テトラキス−（４,６−ビス−（ブチル−（Ｎ−メチル−２,２,６,６−テトラメチルピペリジン−４−イル）アミノ）−トリアジン−２−イル）−４,７−ジアザデカン−１,１０−ジアミン、ジブチルアミン・１,３,５−トリアジン・Ｎ,Ｎ’−ビス（２,２,６,６−テトラメチル−４−ピペリジル−１,６−ヘキサメチレンジアミンとＮ−（２,２，６,６−テトラメチル−４−ピペリジル）ブチルアミンの重縮合物、ポリ［｛６−（１,１,３,３−テトラメチルブチル）アミノ−１,３,５−トリアジン−２，４−ジイル｝｛（２,２,６,６−テトラメチル−４−ピペリジル）イミノ｝ヘキサメチレン｛（２,２,６,６−テトラメチル−４−ピペリジル）イミノ｝］、コハク酸ジメチルと１−（２−ヒドロキシエチル）−４−ヒドロキシ−２，２，６，６−テトラメチルピペリジンとの重縮合物、Ｎ，Ｎ−ビス（３−アミノプロピル）エチレンジアミンと２，４−ビス［Ｎ−ブチル−Ｎ−（１，２，２，６，６−ペンタメチル−４−ピペリジル）アミノ］−６−クロロ−１，３，５−トリアジンとの重縮合物、１，２，２，６，６−ペンタメチル−４−ピペリジノールおよび３，９−ビス（２−ヒドロキシ−１，１−ジメチルエチル）−２，４，８，１０−テトラオキサスピロ［５．５］ウンデカンと１，２，３，４−ブタンテトラカルボン酸との重縮合物等である。中でもビス（２，２，６，６−テトラメチル−４−ピぺリジル）セバケート、コハク酸ジメチルと１−（２−ヒドロキシエチル）−４−ヒドロキシ−２，２，６，６−テトラメチルピペリジンとの重縮合物のヒンダードアミン系光安定剤が好ましい。
【００３５】
また、上記酸化防止剤の具体例としては、以下のものを挙げることができる。２，６−ジ−ｔ−ブチル−４−メチルフェノール、２，６−ジ−ｔ−ブチル−４−エチルフェノール、２，４，６−トリ−ｔ−ブチルフェノール、２，６−ジ−ｔ−ブチル−４−ヒドロキシメチルフェノール、２，２’−メチレンビス（４−エチル−６−ｔ−ブチルフェノール）、２，２’−メチレンビス（６−シクロヘキシル−４−メチルフェノール）、２，２’−メチレンビス（４,６−ジ−ｔ−ブチルフェノール）、４，４’−メチレンビス（２,６−ジ−ｔ−ブチルフェノール）、４，４’−ブチリデンビス（３−メチル−６−ｔ−ブチルフェノール）、トリエチレングリコールビス（３−（３−ｔ−ブチル−５−メチル−４−ヒドロキシフェニル）プロピオネート、３，９−ビス−｛２−［３−（３−ｔ−ブチル−４−ヒドロキシ−５−メチルフェニル）プロピオニルオキシ］−１，１−ジメチルエチル｝−２，４,８,１０−テトラオキサスピロ［５，５］ウンデカン、１，３，５−トリス（４−ｔ−ブチル−３−ヒドロキシ−２，６−ジメチルベンジルイソシアヌール酸、トリス［２−（３,５−）−ｔ−ブチル−４’−ヒドロキシヒドロ−シンナモイロキシル］エチル）イソシアヌレート、トリス−（３,５−ジ−ｔ−ブチル−ヒドロキシベンジル）イソシアヌレート等が挙げられる。中でも、トリエチレングリコールビス（３−（３−ｔ−ブチル−５−メチル−４−ヒドロキシフェニル）プロピオネート、３，９−ビス−｛２−［３−（３−ｔ−ブチル−４−ヒドロキシ−５−メチルフェニル）プロピオニルオキシ］−１，１−ジメチルエチル｝−２，４,８,１０−テトラオキサスピロ［５，５］ウンデカン、１，３，５−トリス（４−ｔ−ブチル−３−ヒドロキシ−２，６−ジメチルベンジルイソシアヌール酸等のヒンダードフェノール酸化防止剤が好ましい。
【００３６】
上記任意成分は、１種又は２種以上組み合わせて本発明のポリウレタン弾性繊維に含有させることができるが、ベンゾトリアゾール系紫外線吸収剤、ヒンダードアミン系光安定剤、及びヒンダードフェノール系酸化防止剤とを一緒に含有させるのがより好ましい。
【００３７】
上述のような各種の安定剤、配合剤等の任意成分を本発明のポリウレタン弾性繊維に配合させる方法としては、特に制限はなく、ポリウレタン弾性繊維の製造工程の任意の段階で配合させることができる。例えば、ポリウレタン重合終了後成形段階の前に直接ポリウレタン重合体に添加してもよい。又はポリウレタン重合体の原料に任意成分の化合物を加えておいてもよい。また、ポリウレタンの重合体を製造する過程で溶媒を使用する場合には、溶媒の方に任意成分の化合物を分散もしくは溶解させて加えておくこともできる。
【００３８】
本発明のポリウレタン弾性繊維の用途は、特に制限されず、種々の用途に使用可能であるが、その弾性特性を生かして、例えば水着等の各種スポーツ用品、衣料品等の用途に極めて有効に利用することができる。
【００３９】
本発明によれば、ポリウレタン重合体に１,１,１’,１’−テトラメチレン−４,４’−ジセミカルバジド系化合物を含有させることにより、酸化窒素性ガス、塩素、光に対する変着色防止性に優れる安定性に優れたポリウレタン弾性繊維が得られる。
【００４０】
【実施例】
本発明を実施例によりさらに具体的に説明するが、本発明はこれらによって限定されるものではない。また、本発明の効果を評価する方法として、ポリウレタン弾性繊維の安定性試験を以下のようにして行った。各々の測定方法は次の通りである。
（Ａ）耐Ｎｏｘ試験
２２デシテックス（以後ｄｔｅｘ）のポリウレタン弾性繊維をアルミ板に巻き付け、ＪＩＳＬ０８５５強試験に準じて、６５０ｐｐｍの酸化窒素ガスで標準染色布の変色が一定に達するまで３回暴露し、暴露前後のＹＩ値をミノルタ分光測色計ＣＭ−３５００ｄ（ミノルタ株式製）により測色し、その変化（ΔＹＩ）を求めた。
（Ｂ）耐塩素試験
２２ｄｔｅｘのポリウレタン弾性繊維をアルミ板に巻きつけ、ＪＩＳＬ０８８４Ｂ法に基づいて塩素濃度２０ｐｐｍの水溶液中で3時間処理した後、同様にΔＹＩを求めた。また、テンシロン試験機により処理後の強力を測定し、残留強度（ｃＮ／ｄｔｅｘ）を求めた。
（Ｃ）耐光性試験
２２ｄｔｅｘのポリウレタン弾性繊維をアルミ板に巻き付け、スガ試験機製紫外線フェードメーターＵ４８Ｓ（温度４６℃、湿度５０％）で４０時間照射し、同様にΔＹＩを求めた。
（Ｄ）染着性試験
２２ｄｔｅｘのポリウレタン弾性繊維を一口編し、弾性繊維の筒編地を得た。さらにポリアミド６繊維（東レデュポン、ＴＤＮ３３Ｔ、１０フィラ）を同様に編み立てて、ポリアミド６繊維筒編地を得た。これらを同浴にて下記条件で染色、フィックス処理を行った。そして、その後、染色した弾性繊維一口編地を脱水後室温で１２時間風乾後、一口編３つ折りすなわち生地６枚重ねの状態でミノルタ分光測色計にてＫ／Ｓ値を測定した。
（染色条件）
染料  Ｎｙｉｏｓａｎ  Ｒｅｄ、Ｎｙｉｏｓａｎ  Ｂｌｕｅ  ２．０％ｏｗｆ
ポリアミド６筒編地重量  ６ｇ
弾性繊維筒編地重量      ４ｇ
浴比                    １：２０
温度、時間              ９５℃×４０分
（フィックス条件）
フィックスＧＭ（大日本製薬ＫＫ）  ４％ｏｗｆ
ポリアミド６筒編地重量  ６ｇ
弾性繊維筒編地重量      ４ｇ
浴比                    １：２０
温度、時間              ８０℃×２０分
【００４１】
（実施例１）
数平均分子量２０００のポリオキシテトラメチレングリコール２０００部と４、４’−ジフェニルメタンジイソシアネート（以下「ＭＤＩ」と表す）５００部を窒素ガス気流中で６０℃、９０分間攪拌しつつ反応させて、イソシアネート基残基のプレポリマーを合成し、これにジメチルアセトアミド（以下、「ＤＭＡｃ」と表す）５８３３部加えて溶解させた。
【００４２】
一方、エチレンジアミン５４部とジ−ｎ−ブチルアミン１２．９部をＤＭＡｃ１８６７部に溶解して鎖延長剤及び末端停止剤の混合溶液を調整し、前記プレポリマー溶液に滴下しながら加え、ポリウレタンウレア溶液を得た。得られた重合体溶液中の固形分は、２５％で、３０℃における粘度は２０００ポイズである。
【００４３】
この重合体溶液に１，１,１’，１’−ジテトラメチレン−４，４’−（３−メチレン−３,５,５−トリメチル-１，３−シクロへキシレン）ジセミカルバジド（以下「化合物Ａ−１」とする）２５．６部、１，３，５−トリス（４−ｔ−ブチル−３−ヒドロキシ−２，６−ジメチルベンジルイソシアヌール酸（以下「化合物Ｂ−１」とする）１２．８部、ビス（２,２,６,６−テトラメチル−４−ピペリジル）セバケート（以下「化合物Ｃ−１」とする）１２．８部、２−（２’−ヒドロキシ−３’,５’−ジ−ｔ−ペンチルフェニル）ベンゾトリアゾ−ル（以下「化合物Ｄ−１」とする）３．８４部を添加し、２ホールノズルを通して２００℃の不活性ガス中に吐出し、脱溶剤、合着後油剤を付与しながら５００ｍ／分の速度で巻取り２２ｄｔｅｘのポリウレタンウレア弾性繊維を得た。
【００４４】
各添加剤の配合をポリウレタン重合体に対する重量％に換算した値として表１に示す。
【００４５】
また、耐Ｎｏｘ試験、耐塩素試験、耐光性試験結果を以下に記載の実施例２〜６、比較例１〜６と共に表２に示す。尚、以下に記載の実施例７、８、比較例７、８の結果については表３で示す。
【００４６】
【表１】
2004190198.tif 000003
【００４７】
【表２】
2004190198.tif 000004
【００４８】
【表３】
2004190198.tif 000005
【００４９】
（実施例２）
実施例１において化合物Ｄ−１の代わりに２−（２’−ヒドロキシ−３’−ｔ−ブチル−５’−メチルフェニル）−５−クロロベンゾトリアゾ−ル（以下「化合物Ｄ−２」とする）を使用する他は、実施例１と同様にして実験を行った。
【００５０】
（実施例３）
実施例１において化合物Ｂ−１の代わりに３，９−ビス−｛２−［３−（３−ｔ−ブチル−４−ヒドロキシ−５−メチルフェニル）プロピオニルオキシ］−１，１−ジメチルエチル｝−２，４,８,１０−テトラオキサスピロ［５，５］ウンデカン（以下「化合物Ｂ−２」とする）を使用する他は、実施例１と同様にして実験を行った。
【００５１】
（実施例４）
実施例１において化合物Ｂ−１の代わりに化合物Ｂ−２を、化合物Ｃ−１の代わりにコハク酸ジメチルと１−（２−ヒドロキシエチル）−４−ヒドロキシ−２，２,６,６−テトラメチルピペリジンとの重縮合物（以下「化合物Ｃ−２」とする）を使用し、また化合物Ｄ−１の代わりに化合物Ｄ−２を使用する他は、実施例１と同様にして実験を行った。
【００５２】
（実施例５）
実施例１において化合物Ａ−１の代わりに１,１,１’,１’−ジテトラメチレン−４,４’−（２，５（２，６）−ビシクロ［２，２，１］へプチレン−２，５（２，６）−ジメチレン）ジセミカルバジド（以下「化合物Ａ−２」とする）を、化合物Ｃ−１の代わりに化合部物Ｃ−２を使用する他は、実施例１と同様にして実験を行った。
【００５３】
（実施例６）
実施例１において化合物Ｃ−１の代わりに化合物Ｃ−２を使用する他は、実施例１と同様にして実験を行った。
【００５４】
（実施例７）
実施例１に酸化マグネシウム（協和化学製３−３０、平均粒径０．７μ）（以下「化合物Ｘ」とする）を３％添加する他は、実施例１と同様にして実験を行った。
【００５５】
（実施例８）
実施例１にシクロヘキサン１，４−ジイソシアネートとｔ−ブチルジエタノールアミンからなる分子量４０００のウレタンオリゴマー（以下「化合物Ｙ」とする）を１％添加する他は、実施例１と同様にして実験を行った。
【００５６】
（比較例１〜８）
比較例１  実施例１において、化合物Ａ−１の代わりに１,１,１’,１’−テトラメチル−４,４’−（メチレンジ−１，４−フェニレン）ジセミカルバジド（以下「化合物Ａ−３」とする）を使用しその他は実施例１と同様に実験した。
【００５７】
比較例２  実施例２において、化合物Ａ−１の代わりに化合物Ａ−３を使用しその他は実施例２と同様に実験した。
【００５８】
比較例３  実施例３において、化合物Ａ−１の代わりに化合物Ａ−３を使用しその他は実施例３と同様に実験した。
【００５９】
比較例４  実施例４において、化合物Ａ−１の代わりに化合物Ａ−３を使用し、また化合物Ｄ−２の代わりに２−ヒドロキシ−４−ｎ−オクトキシベンゾフェノン（以下「化合物Ｄ−３」とする）を使用する他は、実施例４と同様に実験した。
【００６０】
比較例５  実施例５において、１,１,１’,１’−テトラメチル−４,４’−（ヘキサメチレン）ジセミカルバジド（以下「化合物Ａ−４」とする）を使用する他は、実施例５と同様に実験した。
【００６１】
比較例６  実施例６において、化合物Ａ−１の代わりに化合物Ａ−３を使用する他は、実施例６と同様に実験した。
【００６２】
比較例７  実施例７において、化合物Ａ−１の代わりに化合物Ａ−３を使用し、また化合物Ｄ−１の代わりに化合物Ｄ−２を使用する他は、実施例７と同様にして実験を行った。
【００６３】
比較例８  実施例８において、化合物Ａ−１の代わりに化合物Ａ−３を使用する他は、実施例８と同様にして実験を行った。
【００６４】
（実施例９）
窒素ガスでシールした８０℃の反応釜にＭＤＩ  ５３．９部を仕込み、化合物Ａ−１、化合物Ｄ−２、化合物Ｂ−２、及び化合物Ｃ−１の混合物（化合物Ａ−１：１０％、化合物Ｄ−２：２０％、化合物Ｂ−２：５０％、化合物Ｃ−１：２０％）２．３部を攪拌しながら添加溶解させた。その溶解物にエチレングリコールとプロピレングリコール及びアジピン酸から合成された数平均分子量２，０００のポリエステルジオール１００部を注入し、１時間攪拌反応させてＮＣＯ末端プレポリマーを得た。
【００６５】
一方で、窒素ガスでシールした８０℃の反応釜にＭＤＩ  ２５部を仕込み、数平均分子量２，０００のポリテトラメチレンエーテルグリコール１００部を注入し、１時間反応させた後、１,４ブタンジオール３２部を更に添加し反応させ、ＯＨ末端プレポリマーを得た。
【００６６】
ＮＣＯ末端プレポリマーとＯＨ末端プレポリマーを１：０．４７の重量比率で、ポリウレタン弾性繊維用円筒形反応機に連続的に供給し、１８８℃に保った紡糸ヘッドへ供給し１ホールのノズルを通して吐出し、冷却、給油後６００ｍ／分の速度で巻取り２２ｄｔｅｘのポリウレタン弾性繊維を紡糸した。
【００６７】
各添加剤の配合を、ポリウレタン重合体に対する重量％に換算した値として表１に示す。
【００６８】
また、この繊維について、耐Ｎｏｘ試験、耐塩素試験、耐光性試験結果を以下に記載の比較例９と共に表４に示す。
【００６９】
【表４】
2004190198.tif 000006
【００７０】
（比較例９）  実施例９において、化合物Ａ−１を除く他は、実施例９と同様にして実験を行った。
【００７１】
【発明の効果】
本発明により、耐光性、耐ＮＯｘ性、耐塩素性等が改善された安定化したポリウレタン弾性繊維を提供することができた。